(57)【特許請求の範囲】
【請求項１】
（Ａ）有機顔料が０．５〜１５ｗｔ％、
（Ｂ）シクロペンタノヒドロフェナントレン環誘導体が０．１〜１０ｗｔ％、
（Ｃ）ＨＬＢ４〜１１の範囲であるポリオキシエチレンアルキルエーテルリン酸エステル、又はスチレンとマレイン酸のモル比１：１，分子量１５０００〜２５０００，部分エステル１５〜２５％であって、遊離カルボキシル基をアンモニアで中和されたアンモニウム塩であるスチレン−マレイン酸共重合体が０．１〜１０ｗｔ％、
（Ｄ）エチレンオキサイド付加モル数２〜１２のアセチレングリコールエチレンオキサイド付加体が０．０１〜２ｗｔ％
含有されてなり、ｐＨが７．５〜１０．０に調整された水性有機顔料分散体であることを特徴とするインクジェット記録用インク。
【請求項２】
有機顔料の一次粒子径が１〜８０ｎｍの範囲で、インク中に分散した上記範囲の有機顔料の平均粒径が１０〜２００ｎｍであることを特徴とする請求項１に記載のインクジェット記録用インク。
【請求項３】
シクロペンタノヒドロフェナントレン環誘導体が、コール酸、デオキシコール酸、デヒドロコール酸、又はそれらの塩であることを特徴とする請求項１又は２に記載のインクジェット記録用インク。
【請求項４】
ｐＨ７．５〜１０．０の調整は、アルカノールアミン又はトリス（ヒドロキシアミノ）メタンを添加することにより行うことを特徴とする請求項１〜３の何れか一項に記載のインクジェット記録用インク。
【発明の詳細な説明】
【０００１】
【発明の属する技術分野】
本発明は、インクジェットプリンターのノズルオリフィスの目詰まりを解消し、吐出安定性に優れ、堅牢な印字を実現し得るインクジェット記録用インクに関する。
【０００２】
【従来の技術】
周知のようにインクジェットプリンターは、微細なノズルオリフィスよりインクを均一な微小液滴として被記録体に噴射して記録するものである。
このインクジェット記録用インクとしては、ノズルの目詰まり防止等による吐出安定性、インクの物性が変化しない保存安定性等が求められ、水溶性染料を水性媒体に溶解した染料インクが主に用いられてきた。しかし、この染料インクでは、記録後の印字物の耐水性、耐光性に問題があり、染料の脱色、色変化等も生じていた。
【０００３】
このような染料インクの問題点を解決するために耐水性、耐光性に優れる顔料を用いて水性媒体に分散させた顔料インクが種々提案されている。このような顔料インクの例として、特公昭６２−１４２６号公報、特開平２−２５５８７５号公報、特開平４−１８４６２号公報などでは、インクの構成成分として、水と顔料と、樹脂エマルジョンをを含有することで耐水性、耐光性の問題を解決すると共に従来の染料インクの問題点である印字の滲み等を解決するインクが報告されている。また、水溶性樹脂を使用している例もある。
【０００４】
【発明が解決しようとする課題】
しかしながら、前記従来の顔料インクは、以下に示す問題点を有していた。
即ち、顔料インクは顔料を水性媒体に分散させる分散剤として樹脂エマルジョンや水溶性樹脂等が配合されているのであるが、保存中にインクの物性変化等によりインクの保存安定性の低下を生じ、具体的には顔料インク中の顔料が凝集等により増粘化し、印字の乱れ、ヌケが発生し、又顔料インクがノズル先端で乾燥により高粘度化、さらに皮膜化するためにノズルを目詰まりさせる等吐出安定性に実用上問題があった。
【０００５】
本発明は、従来のインクジェット記録用インクの前述の課題に鑑み、これらを解決するものであり、その目的の第一は、印字記録後の速乾性、耐擦過性、耐水性、耐光性を満足するインクジェット記録用インクを提供することである。
また、その第二の目的は、インクが顔料の凝集による増粘化や乾燥による固形化等に起因するノズルの目詰まりを解消し、吐出安定性及び保存安定性に優れたインクジェット記録用インクを提供することである。
【０００６】
【課題を解決するために手段】
本発明者らは鋭意研究の結果、インクジェット記録用インクにおいて、分散剤として３種の特定の化合物を併用し、特定範囲の有機顔料粒子の均一な粒径分散体を得ることにより、前記目的を達成し、本発明に至った。
即ち、本発明のインクジェット記録用インクは、
（Ａ）有機顔料が０．５〜１５ｗｔ％、
（Ｂ）シクロペンタノヒドロフェナントレン環誘導体が０．１〜１０ｗｔ％、
（Ｃ）ＨＬＢ４〜１１の範囲であるポリオキシエチレンアルキルエーテルリン酸エステル、又はスチレンとマレイン酸のモル比１：１，分子量１５０００〜２５０００，部分エステル１５〜２５％であって、遊離カルボキシル基をアンモニアで中和されたアンモニウム塩であるスチレン−マレイン酸共重合体が０．１〜１０ｗｔ％、
（Ｄ）エチレンオキサイド（以下、ＥＯという）付加モル数２〜１２のアセチレングリコールＥＯ付加体が０．０１〜２ｗｔ％
含有されてなり、ｐＨ７．５〜１０．０に調整した水性有機顔料分散体であることを特徴とする。
【０００７】
【発明の実施の形態】
本発明の（Ａ）成分である有機顔料は、一次粒子径が１〜８０ｎｍであれば使用可能である。例えば、
Ｃ．Ｉ  Ｐｉｇｍｅｎｔ  Ｙｅｌｌｏｗ  ＃６，＃１０，＃１２，＃１７，２４，＃５５，＃６５，＃７４，＃１０８，＃１１０，＃１２０，＃１２３，＃１３８，
Ｃ．Ｉ  Ｐｉｇｍｅｎｔ  Ｒｅｄ  ＃１，＃３，＃５，＃７，＃１２，＃１５，＃２３，＃３１，＃５８，＃６３，＃６４，＃８１，＃８７，＃１１２，＃１２２，＃１２３，＃１４６，＃１７５，＃１８５，＃１８９，＃２１６，＃２３８，＃２４３，
Ｃ．Ｉ  Ｐｉｇｍｅｎｔ  Ｂｌｕｅ  ＃１，＃２，＃７，＃１５，＃１６，＃２２，＃２５，＃２７，＃２９，＃５６，＃６３，
Ｃ．Ｉ  Ｐｉｇｍｅｎｔ  Ｂｌａｃｋ  ＃１，＃７，＃１１，
等を例示することができる。
【０００８】
また、前記のように一次粒子径が１〜８０ｎｍの有機顔料の使用は、印字品質の光学濃度と色調が染料よりも劣る欠点を解消するため、特定範囲の粒子径により高い光学濃度と鮮やかな色調が得られ、また分散安定性にも望ましい。この有機顔料のインク中の含有量は、０．５〜１５ｗｔ％である。含有量が０．５ｗｔ％より少ない場合、印字、色相が不鮮明になり、１５ｗｔ％より多い場合にはインクの物性が調整できない。即ち、粘性が高粘化して吐出安定性に問題を生じる。
【０００９】
次に、本発明の（Ｂ）成分であるシクロペンタノヒドロフェナントレン環誘導体は、
【化１】
0004010522.tif 000002
で表される所謂ステロイド骨格を有するもので、４環結合縮合環構造を有しており、多環化合物に対する極めて高い相溶性を有する化合物である。
このようなシクロペンタノヒドロフェナントレン環誘導体としては、
コール酸またはその塩、
【化２】
0004010522.tif 000003
デヒドロコール酸またはその塩、
【化３】
0004010522.tif 000004
デオキシコール酸またはその塩、
【化４】
0004010522.tif 000005
等がある。
【００１０】
これらシクロペンタノヒドロフェナントレン環誘導体は水溶性であり、界面活性作用が強く、臨界ミセル濃度が低く、形成ミセルが小さいので、種々の物質の乳化、分散に適している。特にコール酸、デヒドロコール酸、デオキシコール酸またはそれらの塩は、分子構造中に多環構造を有する有機顔料の分散剤として適している。即ち、ステロイド骨格と多環構造との間で安定な吸着層を生じるため微細な状態にして水中に安定分散させるのである。また、前記のようにこのシクロペンタノヒドロフェナントレン環誘導体のインク中の含有量は０．１〜１０ｗｔ％である。含有量が０．１ｗｔ％より少ない場合、（Ａ）成分である有機顔料の分散安定性が低下し、１０ｗｔ％より多い場合、インクの粘性が上昇して吐出安定性に問題を生じる。
【００１１】
また、本発明の（Ｃ）成分は、ＨＬＢ４〜１１のポリオキシエチレンアルキルエーテルリン酸エステル、
【化５】
0004010522.tif 000006
又はスチレンとマレイン酸のモル比１：１，分子量１５０００〜２５０００，部分エステル１５〜２５％であって、遊離カルボキシル基がアンモニア塩であるスチレン−マレイン酸共重合体
【化６】
0004010522.tif 000007
である。
【００１２】
これらポリオキシエチレンアルキルエーテルリン酸エステルまたはスチレン−マレイン酸共重合体は、水性有機顔料分散体において以下のように作用する。即ち、前記（Ｂ）成分であるシクロペンタノヒドロフェナントレン環誘導体が前記（Ａ）成分である一次粒子径１〜８０ｎｍの有機顔料に強い吸着層を形成し、部分的に一種の可溶化現象を生じる主分散剤として作用し、このＨＬＢ４〜１１のポリオキシエチレンアルキルエーテルリン酸エステルは、疎水性で有機顔料間を結合作用で特定範囲（平均粒径１０〜２００ｎｍ）の分散粒径として安定に分散させる。また、スチレン−マレイン酸共重合体も有機顔料間を架橋作用によって同様の作用を果たす。
言い換えれば、（Ａ）成分の一次粒子径１〜８０ｎｍの有機顔料と（Ｂ）成分のシクロペンタノヒドロフェナントレン環誘導体が吸着層を形成し、この（Ｃ）成分のＨＬＢ４〜１１のポリオキシエチレンアルキルエーテルリン酸エステルまたはスチレン−マレイン酸共重合体により前記吸着層間を会合させ、平均粒径１０〜２００ｎｍの有機顔料の会合体で安定に分散させるのである。
即ちこの（Ｃ）成分は、（Ｂ）成分のシクロペンタノヒドロフェナントレン環誘導体が主分散剤として作用するのに対し、分散助剤として作用する。尚、ＨＬＢ４〜１１のポリオキシエチレンアルキルエーテルリン酸エステルは、ベンゼン核を有している多環式構造の有機顔料の分散助剤として適し、スチレン−マレイン酸共重合体は、直鎖構造の有機顔料の分散助剤として適している。また、前記のようにこの（Ｃ）成分のＨＬＢ４〜１１のポリオキシエチレンアルキルエーテルリン酸エステルまたはスチレン−マレイン酸共重合体のインク中の含有量は０．１〜１０％である。含有量が０．１％より少ない場合、保存安定性が低下し、１０％より多い場合、インクの粘性が上昇する。
【００１３】
次に、本発明の（Ｄ）成分であるＥＯ付加モル数２〜１２のアセチレングリコールＥＯ付加体
【化７】
0004010522.tif 000008
は、前記（Ａ）成分である有機顔料粉体の脱泡及び有機顔料表面のヌレ性の向上により、有機顔料を水中にて微細な状態にする作用を果たす。即ち、有機顔料を分散する前処理剤として分散効果に寄与するのである。
【００１４】
また、前記のようにこの（Ｄ）成分のアセチレングリコールＥＯ付加体のインク中の含有量は、０．０１〜２ｗｔ％である。含有量が０．０１ｗｔ％より少ない場合、有機顔料のヌレ性、浸透性を向上する効果が充分でなく、分散効果に寄与することができない。２ｗｔ％より多い場合、むしろ有機顔料の分散安定性を阻害する。
【００１５】
本発明のインクジェット記録用インクは、前記（Ａ）〜（Ｄ）の含有成分にアルカノールアミンまたはトリス（ヒドロキシアミノ）メタンを添加することにより、ｐＨ７．５〜１０．０に調整する。このようなｐＨ調整剤は、アルカノールアミンとして、モノエタノールアミン、ジエタノールアミン、トリエタノールアミンを用いることができ、特にトリエタノールアミンとトリス（ヒドロキシアミノ）メタンを用いることが好ましい。このｐＨ調整剤の分散粒径の凝集の抑制効果により、長期の分散安定化が果たされる。即ち、このｐＨ調整によって、長期保存しても粘性変化が少なく、優れた分散安定性を有する水性有機顔料分散体が得られる。
【００１６】
また、本発明のインクジェット記録用インクは、前記（Ａ）〜（Ｄ）の含有成分及びｐＨ調整剤に、水を加えてなり、その他にも親水性の有機溶剤や有機化合物を含む水性液体を添加するようにしても良い。
この親水性の有機溶剤及び有機化合物は、インクがノズル部における乾燥、固化及びインク中のカビ発生等を防止し、吐出安定性を向上させる目的で、インクジェット記録用インクの特性を損なわない程度で添加することができる。
【００１７】
この親水性の有機溶剤、有機化合物としては、
（１）多価アルコール、例えばエチレングリコール、プロピレングリコール、ジエチレングリコール、ジプロピレングリコール、トリエチレングリコール、ポリエチレングリコール、グリセリン、ジグリセリン、ポリグリセリン、トリメチレングリコール、
（２）多価アルコール誘導体、例えばエチレングリコールモノエチルエーテル、エチレングリコールモノエチルエーテルアセテート、エチレングリコールイソプロピルエーテル、エチレングリコールモノブチルエーテル、ジエチレングリコールモノエチルエーテル、ジエチレングリコールモノブチルエーテル、トリエチレングリコールモノメチルエーテル、トリエチレングリコールモノエチルエーテル、ジエチレングリコールモノブチルエーテルアセテート、プロピレングリコールモノエチルエーテル、ジプロピレングリコールモノエチレンエーテル、トリプロピレングリコールモノメチルエーテル、
（３）窒素化合物、例えば２−ピロリドン、Ｎ−メチルピロリドン、尿素、チオ尿素、ジメチル尿素、グリシン、プロリン、チロシン
等があり、乾燥、固化防止として添加することができる。
また、カビの発生防止として、ソルビン酸ナトリウム、安息香酸ナトリウム、デヒドロ酢酸ナトリウム、２，４−ジメチル−６−アセトキシジオキサン、２−ピリジンチオール−１−オキサイドナトリウム、１，２−ベンズイソチアゾリン−３−オン等が挙げられる。
【００１８】
【実施例】
以下、本発明の実施例を示すが、本発明は勿論これらに限定されるものではない。
本発明のインクジェット記録用インクは、前記した各成分を混合分散して調整するのであるが、第１段階の混合分散は、濃縮液をボールミル、ビーズミル、超高圧ミル、超音波分散機等で濃縮分散体を作成し、第２段階で濃縮分散体をインク配合に希釈し、高速撹拌機、ホモジナイザー等で混合作成後、インクを加圧ろ過器で０．５μｍのフィルターを用いるろ過処理を行うことによって０．５μｍ以上の粒子を除去し、インクジェット記録用インクを得る。
【００１９】
〔実施例１〕
（顔料濃縮分散体組成）
Ｃ．Ｉ．Ｐｉｇｍｅｎｔ  Ｂｌａｃｋ  ＃７          ：２５．０ｗｔ％
デオキシコール酸ナトリウム                        ：  ８．５ｗｔ％
アセチレングリコールＥＯ付加体（ＥＯ：１０モル）  ：  ３．６ｗｔ％
｛川研ファインケミカル（株）製『アセチノールＥＨ』｝
ジエタノールアミン                                ：  ０．６ｗｔ％
水                                                ：６２．３ｗｔ％
上記のＣ．Ｉ．Ｐｉｇｍｅｎｔ  Ｂｌａｃｋ  ＃７に水６０ｗｔ％を加えて混合機で撹拌しながらジエタノールアミンを添加し、ｐＨ８．６に調整した後、残りの水２．３ｗｔ％及びアセチノールＥＨを加えて混合し、顔料表面のヌレ性、脱泡等により粘度低下後、デオキシコール酸ナトリウムを加え、ビーズミルによって分散した。得られた分散液を６０００〜１２０００ｒ．ｐ．ｍ．の遠心分離で粗大粒子を取り除き、顔料濃縮分散体を作成した。
【００２０】
（インク組成）
上記の顔料濃縮分散体                              ：２０ｗｔ％
ポリエチレングリコール＃２００                    ：  ８ｗｔ％
ジエチレングリコールモノエチルエーテル            ：  ２ｗｔ％
１，２−ベンズイソチアゾリン−３−オン            ：  ０．１ｗｔ％
ポリオキシエチレンアルキルエーテルリン酸エステル（ＨＬＢ：６．５）
｛日光ケミカル（株）製『ＤＤＰ−２』｝            ：  ２．４ｗｔ％
水                                                ：６７．５ｗｔ％
上記の顔料濃縮分散体、ＤＤＰ−２、水を加え、高速撹拌機、ホモジナイザー等で混合分散し、その他の有機溶剤及び有機化合物を加え、混合した後、０．５μｍのフィルターを用いてろ過し、インク組成物を調整した。
【００２１】
〔実施例２〕
（顔料濃縮分散体組成）
Ｃ．Ｉ．Ｐｉｇｍｅｎｔ  Ｂｌｕｅ  ＃１５          ：３０ｗｔ％
コール酸カリウム                                  ：１１．８ｗｔ％
アセチレングリコールＥＯ付加体（ＥＯ：１０モル）〕：  ２．２ｗｔ％
｛川研ファインケミカル（株）製『アセチノールＥＨ』｝
トリス（ヒドロキシアミノ）メタン                  ：  ０．７ｗｔ％
水                                                ：５５．３ｗｔ％
上記の各成分にて前記実施例１（顔料濃縮分散体組成）と同様の作成方法でトリス（ヒドロキシアミノ）メタンを用いてｐＨ７．８に調整し、超音波分散機で分散した。
【００２２】
（インク組成）
上記の顔料濃縮分散体                              ：１０ｗｔ％
ジグリセリン                                      ：  ６．５ｗｔ％
エチレングリコールイソプロピルエーテル            ：  １．５ｗｔ％
ポリオキシエチレンアルキルエーテルリン酸エステル（ＨＬＢ：９．４）
｛第一工業製薬（株）製『プライサーフＡ２１２Ｃ』｝：  １．２ｗｔ％
デヒドロ酢酸ナトリウム                            ：  ０．１ｗｔ％
水                                                ：８０．７ｗｔ％
上記の各成分にて前記実施例１（インク組成）と同様に混合した後、０．５ミクロンのフィルターを用いてろ過し、インク組成物を調整した。
【００２３】
〔実施例３〕
（顔料濃縮分散体組成）
Ｃ．Ｉ．Ｐｉｇｍｅｎｔ  Ｙｅｌｌｏｗ  ＃１２      ：３３ｗｔ％
デヒドロコール酸カリウム                          ：１６ｗｔ％
アセチレングリコールＥＯ付加体（ＥＯ：３．５モル）：  ０．８ｗｔ％
｛川研ファインケミカル（株）製『アセチノールＥＬ』｝
トリス（ヒドロキシアミノ）メタン                  ：  ０．９ｗｔ％
水                                                ：４９．３ｗｔ％
上記の各成分にて前記実施例１（顔料濃縮分散体組成）と同様の作成方法でトリス（ヒドロキシアミノ）メタンを用いてｐＨ８．２に調整し、ビーズミルで分散した。
【００２４】
（インク組成）
上記の顔料濃縮分散体                                ：  １０ｗｔ％
トリエチレングリコール                              ：  １１．５ｗｔ％
ジプロピレングリコールモノエチルエーテル            ：    ２．４ｗｔ％
スチレン−マレイン酸共重合体（Ｍ．Ｗ．：１８０００）：    ３．５ｗｔ％
｛サンノプコ（株）製『ＳＮディスパーサント５０２７』｝
２−ピリジンチオール−１−オキサイドナトリウム      ：    ０．１ｗｔ％
水                                                  ：  ７３ｗｔ％
上記の各成分にて前記実施例１（インク組成）と同様に混合した後、０．５ミクロンのフィルターを用いてろ過し、インク組成物を調整した。
【００２５】
〔実施例４〕
（顔料濃縮分散体組成）
Ｃ．Ｉ．Ｐｉｇｍｅｎｔ  Ｒｅｄ  ＃１２２          ：２５ｗｔ％
コール酸ナトリウム                                ：  ６．８ｗｔ％
アセチレングリコールＥＯ付加体（ＥＯ：１０モル）  ：  １．９ｗｔ％
｛川研ファインケミカル（株）製『アセチノールＥＨ』｝
トリエタノールアミン                              ：  ０．８ｗｔ％
水                                                ：６５．５ｗｔ％
上記の各成分にて前記実施例１（顔料濃縮分散体組成）と同様の作成方法でトリエタノールアミンを用いてｐＨ８．０に調整し、超音波分散機で分散した。
【００２６】
（インク組成）
上記の顔料濃縮分散体                              ：１５ｗｔ％
グリセリン                                        ：  ５ｗｔ％
チオ尿素                                          ：  ０．５ｗｔ％
ポリオキシエチレンアルキルエーテルリン酸エステル（ＨＬＢ：７．０）
｛日光ケミカル（株）製『ＴＤＰ−２』｝            ：  ６ｗｔ％
１，２ベンズイソチアゾリン−３−オン              ：  ０．１ｗｔ％
水                                                ：７３．４ｗｔ％
上記の各成分にて前記実施例１（インク組成）と同様に混合した後、０．５ミクロンのフィルターを用いてろ過し、インク組成物を調整した。
【００２７】
〔実施例５〕
（顔料濃縮分散体組成）
Ｃ．Ｉ．Ｐｉｇｍｅｎｔ  Ｂｌａｃｋ  ＃７          ：１５ｗｔ％
コール酸ナトリウム                                ：  ４．５ｗｔ％
アセチレングリコールＥＯ付加体（ＥＯ：３．５モル）：  １．２ｗｔ％
｛川研ファインケミカル（株）製『アセチノールＥＬ』｝
ジエタノールアミン                                ：  ０．９ｗｔ％
水                                                ：７８．４ｗｔ％
上記の各成分にて前記実施例１（顔料濃縮分散体組成）と同様の作成方法でジエタノールアミンを用いてｐＨ９．４に調整し、ビーズミルで分散した。
【００２８】
（インク組成）
上記の顔料濃縮分散体                              ：４０ｗｔ％
ジエチレングリコール                              ：１２ｗｔ％
グリシン                                          ：  ０．５ｗｔ％
ポリオキシエチレンアルキルエーテルリン酸エステル（ＨＬＢ：１０．３）
｛第一工業製薬（株）製『プライサーフＡ２１２Ｅ』｝：  ４．５ｗｔ％
安息香酸ナトリウム                                ：  ０．１ｗｔ％
水                                                ：４２．９ｗｔ％
上記の各成分にて前記実施例１（インク組成）と同様に混合した後、０．５ミクロンのフィルターを用いてろ過し、インク組成物を調整した。
【００２９】
〔比較例１〕
（顔料濃縮分散体組成）
Ｃ．Ｉ．Ｐｉｇｍｅｎｔ  Ｂｌａｃｋ  ＃７          ：２５ｗｔ％
アセチレングリコールＥＯ付加体（ＥＯ：１０モル）  ：  ６ｗｔ％
｛川研ファインケミカル（株）製『アセチノールＥＨ』｝
トリス（ヒドロキシアミノ）メタン                  ：  ０．５ｗｔ％
水                                                ：６８．５ｗｔ％
上記の各成分にて前記実施例１（顔料濃縮分散体組成）と同様の作成方法でトリス（ヒドロキシアミノ）メタンを用いてｐＨ７．０に調整し、ビーズミルで分散した。
【００３０】
（インク組成）
上記の顔料濃縮分散体                              ：２０ｗｔ％
ポリエチレングリコール＃２００                    ：  ８ｗｔ％
ジエチレングリコールモノエチルエーテル            ：  ２ｗｔ％
ポリオキシエチレンアルキルエーテルリン酸エステル（ＨＬＢ：１２．５）
｛日光ケミカル（株）製『ＤＯＰ−８Ｎ』｝          ：  ２．４ｗｔ％
１，２ベンズイソチアゾリン−３−オン              ：  ０．１ｗｔ％
水                                                ：６７．５ｗｔ％
上記の各成分にて前記実施例１（インク組成）と同様に混合した後、５ミクロンのフィルターを用いてろ過し、インク組成物を調整した。
【００３１】
〔比較例２〕
（顔料濃縮分散体組成）
Ｃ．Ｉ．Ｐｉｇｍｅｎｔ  Ｙｅｌｌｏｗ  ＃１２      ：３３ｗｔ％
アセチレングリコールＥＯ付加体（ＥＯ：１０モル）  ：１２ｗｔ％
｛川研ファインケミカル（株）製『アセチノールＥＨ』｝
モノエタノールアミン                              ：  ０．９ｗｔ％
水                                                ：５４．１ｗｔ％
上記の各成分にて前記実施例１（顔料濃縮分散体組成）と同様の作成方法でモノエタノールアミンを用いてｐＨ１０．５に調整し、超音波分散機で分散した。
【００３２】
（インク組成）
上記の顔料濃縮分散体                                ：１０ｗｔ％
トリエチレングリコール                              ：  ３ｗｔ％
スチレン−マレイン酸共重合体（Ｍ．Ｗ．：１８０００）：１０．５ｗｔ％
｛サンノプコ（株）製『ＳＮディスパーサント５０２７』｝
デヒドロ酢酸ナトリウム                              ：  ０．１ｗｔ％
水                                                  ：７６．４ｗｔ％
上記の各成分にて前記実施例１（インク組成）と同様に混合した後、５ミクロンのフィルターを用いてろ過し、インク組成物を調整した。
【００３３】
▲１▼平均粒径測定試験
前記実施例１〜５及び比較例１，２のインク組成物について光散乱法による粒度分布計で有機顔料分散体の粒度分布を測定し、平均粒径を求めた。測定結果は表１に示した。
【００３４】
▲２▼保存安定性試験
前記実施例１〜５及び比較例１，２のインク組成物について、６０℃恒温槽中に６ケ月間放置した後、以下の検討を行った。
２−１．分散安定性試験
沈澱物や液分離を目視にて確認した。
液分離や沈澱物は確認されないものを                      ◎、
僅かに液分離が見られるが、弱い振とうにより元に戻るものを○、
僅かに沈澱が確認されるものを                            △、
液分離及び沈澱が激しく、振とうしても元に戻らないものを  ×、
と判定し、表１に示した。
【００３５】
２−２．物性変化試験
放置前と後で粘度を測定し、その変化を観察した。
粘度変化が見られないものを                              ◎、
粘度上昇が初期に対して１０％以内であるものを            ○、
粘度上昇が初期の１０〜５０％であるものを                △、
ゲル或いは堅い沈澱を形成しているものを                  ×、
と判定し、表１に示した。
【００３６】
▲３▼プリンター印字性試験
前記実施例１〜５及び比較例１，２のインク組成物をピエゾ式インクジェットプリンターに用いて、以下の検討を行った。
３−１．連続印字（インク吐出安定性）試験
ピエゾ式インクジェットプリンターにて１００枚連続印字し、印字性を目視にて観察した。
滲みもなく印字性も良好なものを                          ◎、
僅かに滲みと印字の乱れが生じるものを                    ○、
滲みはあるが文字の識別は可能であるものを                △、
滲みで文字の識別及び連続印字が不能であるものを          ×、
と判定し、表１に示した。
【００３７】
３−２．再起動（インク目詰まり性）試験
ピエゾ式インクジェットプリンターにて印字した後に、４０℃で２時間インクキャップを開放状態で放置して再度印字を行ない、目詰まり等を印字物の比較で確認した。
目詰まりもなく印字性も良好なものを                      ◎、
僅かに抜けが観察できるものを                            ○、
目詰まりがあるが簡単な復帰操作で印字可能なものを        △、
印字が不能であるものを                                  ×、
と判定し、表１に示した。
【００３８】
▲４▼印字品質試験
前記実施例１〜５及び比較例１，２のインク組成物をピエゾ式インクジェットプリンターに用いて、以下の検討を行った。
４−１．乾燥、摩擦性試験
ピエゾ式インクジェットプリンターにて、普通紙（Ｘｅｒｏｘ  Ｍ紙）に印字し、印字物を時間経過毎に指で触った後、擦り、印字の汚れ等の有無を目視で観察した。
印刷直後、触り、擦りでも汚れがなく、
２４時間後も汚れがないものを                                ◎、
印刷直後、触りで汚れがないが、擦りで汚れが発生し、
２４時間後は汚れがないものを                                ○、
印字直後、汚れあり、
２４時間後、触りで汚れがないが、擦りで汚れが発生するものを  △、
印字直後、汚れあり、
２４時間後、触り、擦りでも汚れが発生するものを              ×、
と判定し、表１に示した。
【００３９】
４−２、耐水性試験
ピエゾ式インクジェットプリンターにて、普通紙（Ｘｅｒｏｘ  Ｍ紙）に印字し、印字物を乾燥後、水に１分間浸漬し、印字の滲み等を目視で観察した。
印字の滲み及び汚れがないものを                          ◎、
印字の滲みが僅かにあるもの                              ○、
印字の滲み及び汚れがあるが、印字は判読できるものを      △、
印字の滲み及び汚れがあり、印字は判読できないものを      ×、
と判定し、表１に示した。
【００４０】
［結果］
【表１】
0004010522.tif 000009
【００４１】
【発明の効果】
以上説明したように本発明の顔料インクは、印字物の耐擦性、耐水性が満足できるものであり、さらにインクの保存安定性が高く、インクの凝集、沈澱、変質等を生ずることがないので、インクジェットプリンターにて吐出安定性が高く、しかもインク吐出ノズルの目詰まりを起こさずに堅牢な印字を実現することができる。